Brevet FR2841562A1 — publié le 20040102

1. La présente invention a trait à des agents retardateurs d'inflammation à base de polyphosphate d'ammonium. La présente invention se rapporte de manière plus spécifique à des agents retardateurs d'inflammation à base de polyphosphate d'ammonium contenant des ferrites de métal pour réduire la corrosion de l'aluminium. L'application aérienne de compositions retardatrices d'inflammation pour combattre la Io propagation des incendies en terrain sauvage, est courante. La composition des concentrés retardateurs d'inflammation conçue pour maîtriser et lutter contre les incendies de terrain sauvage, sont de deux types généraux, à savoir ceux qui lorsqu'ils sont mélangés ou dilués avec de l'eau à une concentration d'utilisation finale, résultent en une solution épaissie par une gomme, et ceux qui ne contiennent pas d'agent d'épaississement gommeux, constituant des solutions aqueuses. Les premiers peuvent être fournis ZO sous forme de poudres sèches ou de suspensions, et ils sont en général qualifié de fluides. Les concentrés qui résultent en des solutions aqueuses lorsqu'ils sont dilués avec de l'eau, peuvent également contenir des composants en suspension, mais ils sont en général qualifiés de concentrés liquides. On préfère quelque peu les concentrés retardateurs d'inflammation qui sont fournis sous forme de fluides ou de liquides, dans la mesure o ils peuvent être dilués simplement et facilement jusqu'à une concentration d'utilisation finale avec peu de matériel et d'énergie humaine de mélange. Des solutions de polyphosphate d'ammonium de qualité pour engrais, décrites plus en détail cidessous, ont été employées comme agents retardateurs d'inflammation appliqués par voie aérienne. Ces liquides présentent certains avantages par comparaison aux autres compositions inhibitrices d'inflammation, puisqu'ils peuvent être transportés et conservés sous forme liquide avant d'être employés, plutôt que d'être mélangés à partir d'ingrédients secs. Toutefois, les agents de retardement d'inflammation liquides concentrés et les solutions préparées à partir de ceux-ci, sont extrêmement corrosives pour l'aluminium et le laiton, et faiblement corrosives pour les autres matériaux de construction employés dans le matériel de manutention, de conservation et d'application. Toutes les références à des métaux employés ici, comprennent également implicitement leurs alliages. En conséquence, le terme aluminium comprend les aluminiums 2024T3, 6061 et 7074, le terme acier désigne les aciers 1010 et 4130, et le terme laiton désigne les laitons jaune et marin. Puisque les agents retardateurs d'inflammation pour terrain sauvage, sont le plus fréquemment transportés jusqu'à l'incendie et appliqués par voie aérienne, il est impératif de minimiser les dommages par corrosion aux matériaux de construction d'aéronefs à voilure fixe et d'hélicoptère. En conséquence, le Forest Service du United States Department of Agriculture ("USDA") a établi dans "Specification 5100-304b (janvier 2000) Superseding Specification 5100-00304a (février 1986)" intitulée "Specification for Long Term Retardant, Wildland Fire, Aircraft or Ground Application", ("Spécifications du Forest Service" des USA cidessous), mentionné ici à titre de référence, des vitesses de corrosion maximums admissibles, et des procédés de calcul de ces vitesses de corrosion pour l'aluminium 2024T3, l'acier 4130, le laiton jaune et le magnésium Az-31-B. La corrosivité des agents retardateur d'inflammation pour forêt, en concentré, à l'égard de l'aluminium, de l'acier et du laiton jaune, ne doit pas être supérieure à 0,127 mm par an, telle que déterminée selon l'essai de "Corrosion Uniforme" mentionné dans le section 4.3.5.1 des spécifications du Forest Service de l'USDA mentionnées ci-dessus. Si le produit est appliqué à partir d'hélicoptères équipés d'un réservoir fixe, en plus des exigences ci-dessus, la corrosivité des agents retardateurs d'inflammation à l'égard du magnésium, ne doit pas être supérieure à 0, 127 mm par an ("mm/an"). Les spécifications du Forest Service déterminent le degré de corrosion maximum admissible lorsque tant le concentré d'agent retardateur d'inflammation que ses solutions diluées, sont exposés à chaque métal mentionné ci-dessus à des températures de 21 OC à 49 OC dans des configurations d'immersion tant totale que partielle. La corrosivité maximum admissible des solutions diluées d'agent retardateur d'inflammation appliquées par voie aérienne, à l'égard de l'aluminium, est de 0,051 mm/an, et la corrosivité maximum à l'égard du laiton et de l'acier, est de 0,127 mm/an en immersion totale, et de 0,051 mm/an par essai dans des conditions d'immersion partielle. Dans la configuration en immersion partielle, une moitié du coupon est dans la solution, et une moitié est exposée aux vapeurs dans l'espace d'air au-dessus de la solution. Du ferrocyanure de sodium a historiquement été incorporé dans les compositions corrosives afin de résoudre les problèmes de corrosivité rencontrés en utilisant des polyphosphates d'ammonium de qualité pour engrais. Le ferrocyanure de sodium s'est avéré être un inhibiteur de corrosion efficace dans les compositions retardatrices d'inflammation contenant des solutions d'engrais de type polyphosphate d'ammonium. Toutefois, bien que le ferrocyanure de sodium soit efficace comme inhibiteur de corrosion, plusieurs inconvénients de son utilisation rendent indésirable son incorporation dans les compositions retardatrices d'inflammation pour terrain sauvage. De manière spécifique, l'innocuité environnementale et toxicologique des ferrocyanures de même que des ferricyanures, est au mieux douteuse. Lorsqu'il est exposé à des conditions acides et/ou au rayonnement ultraviolet provenant de la lumière naturelle du soleil, le groupe ferro(i)cyanure se décompose facilement en libérant un cyanure et/ou du cyanure d'hydrogène, qui sont toxiques pour les hommes, les animaux et la vie aquatique. En outre, le fer libre provenant de la décomposition d'une partie du groupe ferrocyanure, ou introduit par d'autres composants ou impuretés dans la composition, réagira ultérieurement avec le ferro(i)cyanure non décomposé restant, pour former du ferricyanure ferreux ("bleu de Turnbull") ou du ferrocyanure ferrique ("bleu de Prusse"), qui produisent une coloration bleu-noir ou indigo-bleu persistante, colorant tout ce avec quoi ils entrent en contact. En conséquence, on ne peut employer ni un ' ferricyanure ni un ferrocyanure dans les agents retardateurs d'inflammation que l'on espère se décolorer et devenir invisibles au cours du temps, par exemple dans des compositions retardatrices d'inflammation fugitives. L'ampleur des préoccupations ci-dessus, est accrue puisque les agents retardateurs d'inflammation pour terrain sauvage sont en général appliqués par voie aérienne d'une façon moins que totalement contrôlée. En raison de la présence de variables telles que la couverture végétale, la fumée, ou un courant d'air qui dévie la trajectoire de la solution en chute libre, les solutions d'agent retardateur d'inflammation pour terrain sauvage appliquées par voie aérienne, peuvent atterrir sur ou près de personnes, d'animaux et d'organismes dans l'eau ou au sol dans lequel elles pourraient pénétrer dans l'eau d'alimentation. En conséquence, il existe un besoin de fournir des agents retardateurs d'inflammation pour terrain sauvage srs et acceptables, pour supprimer ou contrôler des incendies en terrain sauvage, qui soient non corrosifs pour le matériel associé au transport, à la manutention et à l'application de l'agent retardateur, et qui soient inoffensifs aux plan environnemental et toxicologique, de façon à éviter les inconvénients mentionnés ci-dessus. Selon un aspect de la présente invention, il est fourni des compositions retardatrices d'inflammation qui comprennent au moins un polyphosphate d'ammonium, au moins un agent de suspension et au moins une ferrite de métal. Selon un deuxième aspect de la présente invention, il est fourni les compositions retardatrices d'inflammation telles que décrites ci- dessus, comprenant au moins un agent d'épaississement gommeux. Selon un troisième aspect de la présente invention, il est fourni les compositions retardatrices d'inflammation telles que décrites cidessus, comprenant au moins un agent d'épaississement gommeux contenant au moins un agent d'épaississement gommeux consistant en un biopolymère ayant un diamètre particulaire médian inférieur à 100 Mm. Selon un quatrième aspect de la présente invention, les compositions retardatrices d'inflammation de la présente invention telles que décrites ci-dessus, comprennent une ferrite de zinc. Selon un cinquième aspect de la présente invention, les compositions retardatrices d'inflammation de la présente invention décrites cidessus, comprennent une ferrite de magnésium. Selon un sixième aspect de la présente invention, il est fourni des procédés de production de compositions retardatrices d'inflammation diluées, adaptées pour une application aérienne sur les incendies de terrain sauvage, comprenant la formation d'un concentré intermédiaire comprenant la composition de la présente invention telle que décrite cidessus, et une dilution du concentré intermédiaire avec de l'eau, pour former la composition retardatrice d'inflammation diluée selon la présente invention. Selon un septième aspect de la présente invention, il est fourni des procédés de retardement ou de suppression d'incendies de terrain sauvage, comprenant une étape d'application aérienne d'une composition retardatrice d'inflammation, comprenant les compositions retardatrices d'inflammation diluées de la présente invention, sur la végétation d'un terrain sauvage. Ainsi, la présente invention a pour objet une composition retardatrice d'inflammation, caractérisée en ce qu'elle comprend au moins un polyphosphate d'ammonium au moins un agent de suspension; et au moins une ferrite de métal. Selon des variantes envisageables, la composition de la présente invention peut présenter l'une et/ou l'autre des caractéristiques suivantes: ladite composition retardatrice d'inflammation comprend moins d'environ 5 % (généralement moins de %) en poids de la ferrite de métal; - ladite composition retardatrice d'inflammation comprend de l'ordre de 5 % en poids de la ferrite de métal; - la ferrite de métal est une ferrite de zinc ou une ferrite de magnésium; - l'agent de suspension comprend au moins un agent choisi parmi le groupe consistant en l'argile d'attapulgite, l'argile de sépiolite, l'argile de terre à foulon, l'argile de montmorillonite, l'argile de kaolin et leurs mélanges; - la composition comprend en outre au moins un additif choisi parmi le groupe consistant en un agent colorant, un tensioactif, un stabilisant, un inhibiteur de corrosion, un pigment opacifiant et tout mélange de ceux-ci; - ledit agent colorant comprend au moins un agent colorant choisi parmi le groupe consistant en les agents colorants fugitifs et non fugitifs; - ladite composition retardatrice d'inflammation comprend de l'ordre de 1,2 % en poids de la f errite de métal; - la ferrite de métal est présente dans ladite composition retardatrice d'inflammation sous forme de concentré, selon une quantité efficace pour conférer à la composition retardatrice d'inflammation, une corrosivité maximum à l'égard de l'aluminium, de 0,127 mm par an d'après détermination selon les spécifications du Forest Service des USA; - la composition comprend en outre de l'eau - la composition comprend en outre au moins un agent d'épaississement gommeux; - le ou les agents d'épaississement gommeux comprennent un biopolymère ayant un diamètre particulaire médian inférieur à 100 Mm; - la composition comprend au moins un polyphosphate d'ammonium, au moins un agent de suspension, au moins un agent d'épaississement gommeux, l'agent d'épaississement gommeux comprenant un biopolymère ayant un diamètre particulaire moyen inférieur à 100 Im, et environ 1,2 % en poids de ferrite de zinc; et - la composition comprend au moins un polyphosphate d'ammonium, au moins un agent de suspension, au moins un agent d'épaississement gommeux, l'agent d'épaississement gommeux comprenant un biopolymère ayant un diamètre particulaire médian inférieur à 100.m, et environ 1,2 % en poids de ferrite de magnésium. La présente invention a également pour objet une composition retardatrice d'inflammation, caractérisée en ce qu'elle comprend: au moins un polyphosphate d'ammonium au moins un agent de suspension; au moins un agent d'épaississement gommeux; et au moins une ferrite de métal. Certains modes de réalisation envisageable, cette composition présente l'une et/ou l'autre des caractéristiques suivantes: - ladite composition retardatrice d'inflammation comprend moins d'environ 5 % (généralement moins de %) en poids de la ou desdites ferrites de métal; - ladite composition retardatrice d'inflammation comprend de l'ordre de 5 % en poids de la ou desdites ferrites de métal; - la ferrite de métal est une ferrite de zinc ou une ferrite de magnésium - l'agent de suspension comprend au moins un agent de suspension choisi parmi le groupe consistant en l'argile d'attapulgite, l'argile de sépiolite, l'argile de terre à foulon, l'argile de montmorillonite, l'argile de kaolin et leurs mélanges; - la composition comprend en outre au moins un additif choisi parmi le groupe consistant en un agent colorant, un tensioactif, un stabilisant, un inhibiteur de corrosion, un pigment opacifiant et un mélange quelconque de ceux-ci; - ledit agent colorant comprend au moins un agent colorant choisi parmi le groupe consistant en les agents colorants fugitifs et non fugitifs; - ladite composition retardatrice d'inflammation comprend environ 1,2 % en poids de la ferrite de métal; - la ferrite de métal est présente dans ladite composition retardatrice d'inflammation sous forme de concentré, selon une quantité efficace pour conférer à la composition retardatrice d'inflammation, une corrosivité maximum de l'aluminium de 0,127 mm par an d'après détermination selon les spécifications du Forest Service des USA; - la composition comprend en outre de l'eau; et - le ou lesdits agents d'épaississement gommeux comprennent un biopolymère ayant un diamètre particulaire médian inférieur à 100 Mm. La présente invention a également pour objet un procédé de préparation d'une composition retardatrice d'inflammation diluée, adaptée à une application aérienne sur les incendies de terrain sauvage, caractérisé en ce qu'il comprend les étapes consistant à: (a) former un concentré intermédiaire (composition concentrée intermédiaire) comprenant: (i) au moins un polyphosphate d'ammonium; (ii) au moins une ferrite de métal (iii) au moins un agent de suspension et (b) diluer ledit concentré intermédiaire avec de l'eau pour former ladite composition retardatrice d'inflammation diluée. Ce procédé de la présente invention peut également présenter l'une et/ou l'autre des caractéristiques suivantes: - le concentré intermédiaire comprend moins d'environ 5 % (généralement moins de 5 %) en poids de la ou desdites ferrites de métal; - ladite composition concentrée intermédiaire comprend de l'ordre de 5 % en poids de la ou desdites ferrite de métal; la ferrite de métal comprend une ferrite de zinc ou une ferrite de magnésium; - l'agent de suspension comprend au moins un agent choisi parmi le groupe consistant en l'argile d'attapulgite, l'argile de sépiolite, l'argile de terre à foulon, l'argile de montmorillonite, l'argile de kaolin et leurs mélanges; - le procédé comprend en outre au moins un additif choisi parmi le groupe consistant en un agent colorant, un tensioactif, un stabilisant, un inhibiteur de corrosion, un pigment opacifiant, un agent d'épaississement gommeux, et toute combinaison de ceux-ci; - ledit agent colorant comprend au moins un agent choisi parmi le groupe consistant en les agents colorants fugitifs et non fugitifs; ladite composition concentrée intermédiaire comprend environ 1,2 % en poids de la ferrite de métal; - la ferrite de métal sont présentes dans ladite composition retardatrice d'inflammation sous forme de concentré, selon une quantité efficace pour conférer à ladite composition retardatrice d'inflammation diluée, une corrosivité maximum de l'aluminium, de 0,127 mm/an d'après détermination selon les spécifications du Forest Service; - ladite composition concentrée intermédiaire comprend en outre au moins un agent d'épaississement gommeux; et s= rî i t-- leit nsi- 'I n 4d'é is siCsment commx1 V comprennent un biopolymère ayant un diamètre particulaire médian inférieur à 100 pm. La présente invention a encore pour objet un procédé de préparation d'une composition retardatrice d'inflammation diluée, adaptée à une application aérienne sur les incendies en terrain sauvage, caractérisé en ce qu'il comprend les étapes consistant à: (a) former un concentré intermédiaire comprenant: (i) au moins un polyphosphate d'ammonium (ii) environ 1,2 % en poids de ferrite de zinc; (iii) au moins un agent d'épaississement gommeux, l'agent d'épaississement gommeux comprenant un biopolymère ayant un diamètre particulaire médian inférieur à 100 gm; et (iv) au moins un agent de suspension et (b) diluer ledit concentré intermédiaire avec de l'eau pour former ladite composition retardatrice d'inflammation diluée. La présente invention a encore pour objet un procédé de préparation d'une composition retardatrice d'inflammation diluée, adaptée à une application aérienne sur les incendies en terrain sauvage, caractérisé en ce qu'il comprend les étapes consistant à: (a) former un concentré intermédiaire comprenant: (i) au moins un polyphosphate d'ammonium (ii) environ 1,2 % en poids de ferrite de magnésium; (iii) au moins un agent d'épaississement gommeux, l'agent d'épaississement gommeux comprenant un biopolymère ayant un diamètre particulaire médian inférieur à 100 Mm; et (iv) au moins un agent de suspension et (b) diluer ledit concentré intermédiaire avec de l'eau pour former ladite composition retardatrice d'inflammation diluée. La présente invention a encore pour objet un procédé de retardement d'incendies en terrain sauvage, comprenant une application par voie aérienne sur la végétation d'un terrain sauvage de la composition comprenant en outre de l'eau. Selon certaines variantes, ce procédé peut présenter l'une et/ou l'autre des caractéristiques suivantes: - ladite composition retardatrice d'inflammation comprend en outre au moins un additif choisi parmi un groupe consistant en un agent colorant, un tensioactif, un stabilisant, un inhibiteur de corrosion, un pigment opacifiant, un agent d'épaississement gommeux, et toute association de ceux-ci; - ledit agent colorant comprend au moins un agent choisi parmi un groupe consistant en les agents colorants fugitifs et non fugitifs; ladite composition retardatrice d'inflammation comprend moins d'environ 5 % (en général moins de %) en poids de la ou desdites ferrites de métal; ladite composition retardatrice d'inflammation comprend de l'ordre de 5 % en poids de la ou desdites ferrites de métal - l'agent de suspension comprend au moins un agent choisi parmi un groupe consistant en l'argile d'attapulgite, l'argile de sépiolite, l'argile de terre à foulon, l'argile de montmorillonite, l'argile de kaolin et leurs mélanges; - ladite composition concentrée intermédiaire comprend en outre au moins un agent d'épaississement gommeux; et - l'agent d'épaississement gommeux comprend un biopolymère ayant un diamètre particulaire médian inférieur à 100 Mm. La présente invention a encore pour objet un procédé de retardement d'incendies de terrain sauvage, comprenant une application par voie aérienne sur la végétation d'un terrain sauvage d'une composition inhibitrice d'inflammation comprenant la composition selon l'invention, précitée, qui comprend: au moins un polyphosphate d'ammonium; au moins un agent de suspension; au moins un agent d'épaississement gommeux, l'agent d'épaississement gommeux étant un biopolymère ayant un diamètre particulaire moyen inférieur à AM; et environ 1,2 % en poids de ferrite de zinc. La présente invention a encore pour objet un procédé de retardement d'incendies de terrain sauvage, comprenant une application par voie aérienne sur la végétation d'un terrain sauvage d'une composition inhibitrice d'inflammation comprenant la composition selon l'invention, précitée, qui comprend: au moins un polyphosphate d'ammonium au moins un agent de suspension au moins un agent d'épaississement gommeux, l'agent d'épaississement gommeux comprenant un biopolymère ayant un diamètre particulaire médian inférieur à 100 pm; et environ 1,2 % en poids de ferrite de magnésium. Selon la présente invention, il a été découvert que des compositions retardatrices d'inflammation pouvaient être préparées de façon à avoir une tendance réduite à corroder divers métaux comprenant de l'aluminium, qui soient meilleures que les agents retardateurs d'inflammation connus eu égard aux caractéristiques rhéologiques d'application aérienne et toxicologiquement et environnementalement inoffensives. La composition retardatrice d'inflammation comprend au moins un retardateur de type polyphosphate d'ammonium de qualité pour engrais, au moins un agent de suspension et au moins une ferrite de métal. Le polyphosphate d'ammonium est également dénommé polyphosphate d'ammonium, et il peut comprendre tant l'ortho que le polyphosphate, les autres phosphates d'ammonium tels que les pyro et métaphosphates, leurs équivalents avec les métaux alcalins, de même qu'un mélange de polymères de phosphate. Les solutions de polyphosphate d'ammonium qui sont employées comme engrais agricoles et agents retardateurs d'inflammation pour terrain (végétation) sauvage, sont produites en neutralisant des solutions aqueuses d'acide phosphorique obtenues selon un procédé en milieu humide, contenant en général d'environ 68 % à environ 74 % de pentoxyde de phosphore, avec de l'ammoniac anhydre de telle façon que tant une température qu'une pression élevées soient produites. Selon cette préparation, une partie de l'acide orthophosphorique impur polymérise ou condense, ce qui résulte en la formation d'un pyrophosphate, de polyphosphates à chaîne courte et, dans la plupart des cas, en faibles quantités de phosphates de type méta ou cycliques. La partie de l'acide qui ne polymérise pas reste bien entendu sous forme d'acide orthophosphorique. L'ammonisation de ce mélange de type de phosphate a également lieu dans le réacteur, ce qui résulte en une solution aqueuse contenant des phosphates d'ammonium de types ortho, pyro, tripoly, tétrapoly et à chaîne légèrement plus longue et cyclique. Ces phosphates condensés ont en général une solubilité accrue dans l'eau par comparaison aux autres phosphates et on peut en conséquence préparer des solutions plus concentrées lorsqu'ils sont présents. Les concentrations relatives des divers types dépendent principalement de la température et de la pression atteintes dans le réacteur. Des solutions industrielles contiennent en général d'environ 34 % à environ 37 % de pentoxyde de phosphore. Des concentrations en pentoxyde de phosphore supérieures à environ 37 %, s'approchent des limites de la solubilité dans l'eau, ce qui résulte en des solutions qui ne sont pas stables, desquelles des solides peuvent précipiter en cours de conservation à la température ambiante. Les solutions de ce type sont en général dénommées concentrés liquides 10-34-0 ou 11-37-0; la désignation numérique correspond au pourcentage de leur composition de nutriments végétaux, c'est-à-dire respectivement l'azote ammoniacal, le pentoxyde de phosphore et l'oxyde de potassium. On remarquera que les phosphates condensés qui sont présents dans des solutions concentrées de liquides, sont sujets à des hydrolyses qui résultent en une dépolymérisation. La vitesse de décomposition par hydrolyse augmente avec le temps, la température et l'acidité relative de la solution. En conséquence, les concentrés de polyphosphate d'ammonium et leurs solutions peuvent varier en composition de types telle que reçue, et en fonction du temps de leur conservation ultérieure. Ces concentrés liquides peuvent en outre contenir de faibles quantités de sulfate de diammonium et contenir des impuretés de métal et de métal alcalin. La quantité et la qualité de ces impuretés varie avec la composition du minerai de phosphate, du procédé employé et du degré de purification effectuée en cours de production de l'acide phosphorique selon un procédé en milieu humide. Puisque ces solutions sont principalement produites sous forme de nutriments, les paramètres de contrôle de qualité les plus intéressants sont les pourcentages de leur nutriment contenus, à savoir l'azote et le phosphore, de même que la clarté, la stabilité et la couleur de la solution plutôt que la pureté elle-même. Les compositions de la présente invention comprennent au moins une ferrite de métal, également dénommée oxyde mixte. On peut employer n'importe quelle ferrite de métal selon la présente invention. Toutefois, dans un mode de réalisation spécifique de la présente invention, on emploie de la ferrite de zinc. La ferrite de zinc est une poudre sèche jaunebrun de formule générale ZnO.Fe2O3. La composition caractéristique de la ferrite de zinc est de 33 % de ZnO et 66 % de Fe2O3. Dans un autre mode de réalisation spécifique de la présente invention, on emploie de la ferrite de magnésium. La ferrite de magnésium est une poudre sèche jaune-brun de formule générale MgO.Fe2O3. La composition caractéristique de la ferrite de magnésium est 19 % de MgO et 79 % de Fe2O3. En général, les ferrites de métal de la présente invention sont présentes dans les compositions retardatrices d'inflammation de la présente invention selon une quantité suffisante pour réduire nettement l'aptitude à la corrosion de l'agent retardateur d'inflammation à l'égard de l'aluminium par rapport à celle de la composition retardatrice d'inflammation sans la ferrite de métal. Dans un mode de réalisation spécifique, les ferrites de métal sont présentes dans les compositions de la présente invention sous forme d'un concentré, selon une quantité suffisante pour conférer aux compositions retardatrices d'inflammation de la présente invention, une corrosivité maximum à l'égard de l'aluminium, de 0,127 mm/an, ainsi que cela est déterminé par les spécifications du Forest Service. Dans un autre mode de réalisation de la présente invention, la ferrite de métal représente moins d'environ 5 % en poids de la composition retardatrice d'inflammation de la présente invention. Selon encore un autre mode de réalisation de la présente invention, la ferrite de métal représente environ 5 % en poids de la composition retardatrice d'inflammation de la présente invention. Dans encore un autre mode de réalisation de la présente invention, la ferrite de métal représente environ 1,2 % en poids de la composition retardatrice d'inflammation de la présente invention. Dans un mode de réalisation de la présente invention, les compositions retardatrices d'inflammation de la présente invention décrites cidessus, comprennent au moins un polyphosphate d'ammonium, au moins un agent de suspension, au moins un agent d'épaississement gommeux et au moins une ferrite de métal. Dans un mode de réalisation de la présente invention, on ajoute une faible quantité d'au moins un agent d'épaississement gommeux dans lescompositions retardatrices d'inflammation de la présente invention. L'addition d'un agent d'épaississement gommeux dans les compositions retardatrices d'inflammation de la présente invention, confère des caractéristiques rhéologiques d'application aérienne améliorées aux compositions. De manière spécifique, les compositions retardatrices d'inflammation de la présente invention ont une élasticité améliorée par comparaison aux compositions qui ne comprennent pas d'agent d'épaississement gommeux. Dans un mode de réalisation, l'agent d'épaississement gommeux est un biopolymère ayant un diamètre particulaire moyen en poids inférieur à environ 100 gm. Les agents d'épaississements gommeux appropriés pour être utilisés selon la présente invention, comprennent, mais n'y sont pas limités, les biopolymères de types rhamsane, xanthane et wélane ayant des diamètres particulaires moyens en poids inférieurs à environ 100 gm. Dans un mode de réalisation spécifique, les compositions retardatrices d'inflammation de la présente invention comprennent au moins un polyphosphate d'ammonium, au moins un agent de suspension, au moins un agent d'épaississement gommeux, l'agent d'épaississement gommeux étant un biopolymère ayant un diamètre particulaire médian inférieur à 100,im, et environ 1,2 % en poids de ferrite de zinc. Dans un autre mode de réalisation spécifique de la présente invention, les compositions retardatrices d'inflammation comprennent au moins un polyphosphate d'ammonium, au moins un agent de suspension, au moins un agent d'épaississement gommeux, l'agent d'épaississement gommeux étant un biopolymère ayant un diamètre particulaire médian inférieur à 100 pm, et environ 1,2 % en poids de ferrite de magnésium. Les compositions retardatrices d'inflammation de la présente invention comprennent également au moins un agent de suspension. Les agents de suspension diminuent la vitesse de séparation et de décantation en cours de conservation prolongée. Ainsi, l'homme de l'art remarquera que la quantité d'agent de suspension dépend de son efficacité relative par application unitaire, du temps de conservation requis, et des additifs supplémentaires incorporés dans les compositions de la présente invention. Tels qu'ils sont employés ici, les agents de suspension utiles dans les compositions de la présente invention, comprennent des argiles collodales, par exemple l'attapulgite, la terre à foulon, la sépiolite, la montmorillonite, des argiles de kaolin et leurs mélanges. Tel qu'il est employé ici, le terme argile d'attapulgite comprend, mais n'est pas limité à l'attapulgite et à la polygorskite. Tel qu'il est employé ici, le terme argile de kaolin comprend, mais n'est pas limité à la kaolinite, [Al2Si2O7-2(H20)] et [Al203-2SiO2-2(H20)]. Les compositions retardatrices d'inflammation diluées de la présente invention, particulièrement adaptées à une application aérienne pour les incendies de terrain sauvage, sont préparées en formant une composition concentrée intermédiaire comprenant les compositions retardatrices d'inflammation de la présente invention décrites cidessus. Les compositions de la présente invention comprennent en général au moins un polyphosphate d'ammonium, au moins un agent de suspension et au moins une ferrite de métal, mais elles peuvent contenir d'autres additifs tels que des agents d'épaississements gommeux, ainsi que cela est décrit ici. Le concentré intermédiaire est ensuite dilué avec de l'eau pour former les compositions retardatrices d'inflammation diluées de la présente invention. L'eau employée peut être de l'eau du robinet, ou de l'eau provenant de toutes autres sources d'eau appropriées. En général, les compositions de la présente invention sont mélangées avec de l'eau pour former des solutions diluées contenant la quantité de pentoxyde de phosphore nécessaire pour satisfaire aux spécifications du Forest Service. Cette concentration qui est déterminée par un essai d'efficacité de retardement de combustion décrit dans la spécification du Forest Service 5100-304b intitulée "4.5.2. Combustion Retarding Effectiveness Test", dépendra en général du pourcentage de pentoxyde de phosphore présent dans la composition concentrée, et de son degré de disponibilité pour des réactions retardatrices. Les compositions retardatrices d'inflammation de la présente invention sont diluées, de manière caractéristique, selon une quantité efficace pour obtenir une couverture de végétation maximum à un taux d'application suffisant pour diminuer les combustibles inflammables jusqu'à une teneur requise. Le taux de dilution devant satisfaire aux spécifications du Forest Service pour l'efficacité de retardement de combustion, est en général d'environ une partie d'agent retardateur d'inflammation concentré pour environ 8 volumes d'eau. Dans un mode de réalisation spécifique, les compositions de la présente invention sont diluées à raison d'une partie d'agent retardateur d'inflammation concentré pour environ 4 à 6 parties d'eau. Les compositions retardatrices d'inflammation de la présente invention sont en général employées pour retarder les incendies de terrain sauvage. Pour retarder les incendies de terrain sauvage, les compositions retardatrices d'inflammation de la présente invention sont diluées avec de l'eau et appliquées sur la végétation menacée en avant d'un incendie de terrain sauvage approchant. De l'ammoniac issu dans du phosphate d'ammonium que du sulfate d'ammonium, est libéré à des températures inférieures à la température d'inflammation du combustible. Les acides phosphorique et sulfurique constituent initialement tous les deux des acides retardateurs d'inflammation efficaces. L'acide phosphorique restera présent et efficace à l'égard du combustible végétal jusqu'à des températures supérieures à 600 OC. Toutefois, le point d'ébullition de l'acide sulfurique est nettement plus faible, et la quantité présente diminuera lorsque la température du combustible augmentera. Ainsi, au moins une partie de l'acide sulfurique est perdue à la température d'inflammation du combustible. Les acides minéraux résultants réagiront ensuite avec les composants cellulosiques des combustibles végétaux sur lesquels ils sont appliqués. Leur décomposition thermique est modifiée de telle façon qu'ils ne servent plus de combustible. Ces réactions sont décrites dans le brevet US-A-4 839 065 de Vandersall mentionné ici à titre de référence dans son intégralité. Ainsi que cela apparaîtra à l'homme de l'art, les compositions retardatrices d'inflammation de la présente invention peuvent contenir ou être mélangées avec d'autres composants ou additifs fonctionnels tels que des agents colorants, des tensioactifs, des stabilisants, des agents opacifiants, d'autres inhibiteur de corrosion, toute association de ceuxci, ou avec d'autres composants fonctionnels. Les agents colorants appropriés comprennent les agents colorants tant fugitifs que non fugitifs. Toutes les références et les brevets mentionnés ici, le sont à titre de référence dans leur intégralité eu égard à leurs enseignements pertinents. En conséquence, toute référence mentionnée ici et non incorporée de manière spécifique à titre de référence est néanmoins incorporée à titre de référence dans son intégralité en tant que partie de la présente description. Les exemples suivants illustrent des modes de réalisation spécifiques de la présente invention sans limiter la portée de la présente invention de quelque façon que ce soit. Dans chaque exemple, des échantillons de concentré retardateur d'inflammation à base de polyphosphate d'ammonium de qualité pour engrais, ont été mélangés mécaniquement avec la ferrite ou l'oxyde de fer indiqué. Toute technique de mélange mécanique bien connue dans la pratique, peut être employée selon la présente invention. La ligne "exigences" indique le taux de corrosion d'aluminium 2024-T3 admis par les spécifications 5100-304b du Forest Service de l'USDA, c'està-dire la corrosivité maximum admissible pour agréer un produit pour une utilisation dans des compositions retardatrices d'inflammation de terrain sauvage. Les échantillons résultants ont été testés pour la corrosivité selon les spécifications 5100-304b du Forest Service de l'USDA. EXEMPLES EXEMPLE 1 On a testé pour la corrosivité à l'égard de l'aluminium, des agents retardateurs d'inflammation de type à base de polyphosphate d'ammonium contenant des mélanges d'oxyde de fer et/ou de ferrite de métal insolubles dans l'eau et d'argile d'attapulgite. On a préparé 10 échantillons en mélangeant 1,2 % en poids de chacun des oxydes de fer et des ferrites de métal mentionnés dans le tableau 1 ci-dessous, avec 1,4 % en poids d'argile d'attapulgite, dans du polyphosphate d'ammonium liquide concentré. Le mélange a été effectué en utilisant un mélangeur à fort cisaillement pour humidifier et hydrater l'argile dans le liquide contenant du polyphosphate concentré. Les ferrites employées ont été produites par la Colombian Division de Cities Service Corporation. On a ensuite dilué des portions aliquotes des concentrés résultants avec de l'eau du robinet à des rapports de mélange de 4,25 volumes d'eau par volume de concentré. La corrosivité à l'égard de l'aluminium des concentrés retardateurs d'inflammation résultants et de leur solution diluée, a été déterminée selon les spécifications du Forest Service. De manière spécifique, on a obtenu à partir d'une source de référence un coupon d'aluminium de 2,54 cm de large, de 10,16 cm de long et de 3,18 mm d'épaisseur. Le coupon a été nettoyé, séché et pesé selon les spécifications standards du Forest Service, et mis en suspension dans un récipient à paroi droite de un quart rempli à 50 % (partiellement) ou à 100 % (totalement) en utilisant une pièce de fil de Nylon. En suspension dans un récipient partiellement plein, le coupon a été immergé par 50 % (5,08 cm) dans la solution d'essai, les autres 50 % s'étendant hors de la solution dans l'espace d'air au-dessus de celle25 ci. Lorsque le récipient a été rempli jusqu'à environ 800 ml de la solution, le coupon métallique était totalement immergé dans la solution. Les récipients ont ensuite été fermés à l'aide d'un couvercle à vis, et deux ou trois récipients (cuves) de corrosion identiques pour chacun des coupons partiellement et totalement immergés, ont été conservés à 21 OC jusqu'à 49 OC pendant 90 jours. A la fin de la période de conservation de 90 jours, les récipients ont été ouverts, et les coupons ont été retirés et nettoyés selon les spécifications du Forest Service. Le coupon a été repesé après qu'il ait été séché, et sa perte de poids a été déterminée en comparant ses poids initial et final. La perte de poids calculée et la densité du coupon métallique ont été employées pour extrapoler le nombre de mm d'aluminium qui seraient perdus au cours d'une période d'une année dans les conditions d'essai, en supposant que la perte de poids soit subie uniformément à travers la surface du coupon. Les vitesses de corrosion des coupons immergés tant partiellement que totalement, ont été calculées en utilisant la surface totale du coupon. Pour les échantillons correspondant à chacune des conditions, on a ensuite évalué une moyenne que l'on a mentionnée en tant que vitesse de corrosion. Tableau 1: Vitesse de corrosion d'aluminium 2024-T3 exposé à une solution de polyphosphate d'ammonium contenant 1,4 % d'argile d'attapulgite et 1,2 % de divers oxydes et ferrites de métal insolubles dans l'eau Additif de type oxyde de métal insoluble Corrosion après 90 jours (mm/an) dans l'eau Concentré Diluée Numéro Composition Type 21 0C 21 0C 49 0C 49 0C 21 0C 21 0C 49 0C 49 0C d'échantillon totale partielle totale partielle totale partielle totale partielle Exigences d'oxyde de fer et d'argile d'attapulgite. Compte tenu de ce qui précède, on remarquera que les divers buts et caractéristiques de la présente invention sont atteints et que l'on obtient d'autres avantages et résultats. Des variantes et des modifications peuvent être effectuées aux différentes opérations et compositions de la présente invention sans s'écarter de la portée de la présente invention. REVENDI CATIONS 1. Composition retardatrice d'inflammation, caractérisée en ce qu'elle comprend au moins un polyphosphate d'ammonium; au moins un agent de suspension; et au moins une ferrite de métal. 2. Composition selon la revendication 1, caractérisée en ce que ladite composition retardatrice d'inflammation comprend moins de 5 % en poids de la ferrite de métal. 3. Composition selon la revendication 1, caractérisée en ce que ladite composition retardatrice d'inflammation comprend de l'ordre de 5 % en poids de la ferrite de métal. 4. Composition selon la revendication 1, caractérisée en ce que la ferrite de métal est une ferrite de zinc. 5. Composition selon la revendication 1, caractérisée en ce que la ferrite de métal est une ferrite de magnésium. 6. Composition selon la revendication 1, caractérisée en ce que l'agent de suspension comprend au moins un agent choisi parmi le groupe consistant en l'argile d'attapulgite, l'argile de sépiolite, l'argile de terre à foulon, l'argile de montmorillonite, l'argile de kaolin et leurs mélanges. 7. Composition selon la revendication 1, caractérisée en ce qu'elle comprend en outre au moins un additif choisi parmi le groupe consistant en un agent colorant, un tensioactif, un stabilisant, un inhibiteur de corrosion, un pigment opacifiant et tout mélange de ceux-ci. 8. Composition selon la revendication 7, caractérisée en ce que ledit agent colorant comprend au moins un agent colorant choisi parmi le groupe consistant en les agents colorants fugitifs et non fugitifs. 9. Composition selon la revendication 1, caractérisée en ce que ladite composition retardatrice d'inflammation comprend de l'ordre de 1,2 % en poids de la ferrite de métal. 10. Composition selon la revendication 1, caractérisée en ce que la ferrite de métal est présente dans ladite composition retardatrice d'inflammation sous forme de concentré, selon une quantité efficace pour conférer à la composition retardatrice d'inflammation une corrosivité maximum à l'égard de l'aluminium, de 0,127 mm par an d'après détermination selon les spécifications du Forest Service. 11. Composition selon la revendication 1, caractérisée en ce qu'elle comprend en outre de l'eau. 12. Composition selon la revendication 1, caractérisée en ce qu'elle comprend en outre au moins un agent d'épaississement gommeux. 13. Composition selon la revendication 12, caractérisée en ce que l'agent d'épaississement gommeux comprend un biopolymère ayant un diamètre particulaire médian inférieur à 100 gm. 14. Composition retardatrice d'inflammation selon la revendication 1, caractérisée en ce qu'elle comprend: au moins un polyphosphate d'ammonium au moins un agent de suspension; au moins un agent d'épaississement gommeux, l'agent d'épaississement gommeux étant un biopolymère ayant un diamètre particulaire moyen inférieur à jm; et environ 1,2 % en poids de ferrite de zinc. 15. Composition retardatrice d'inflammation selon la revendication 1, caractérisée en ce qu'elle comprend: au moins un polyphosphate d'ammonium au moins un agent de suspension; au moins un agent d'épaississement gommeux, l'agent d'épaississement gommeux comprenant un biopolymère ayant un diamètre particulaire médian inférieur à 100 Mm; et environ 1,2 % en poids de ferrite de magnésium. 16. Composition retardatrice d'inflammation, caractérisée en ce qu'elle comprend: au moins un polyphosphate d'ammonium au moins un agent de suspension; au moins un agent d'épaississement gommeux; et au moins une ferrite de métal. 17. Composition selon la revendication 16, caractérisée en ce que ladite composition retardatrice d'inflammation comprend moins de 5 % en poids de la ferrite de métal. 18. Composition selon la revendication 16, caractérisée en ce que ladite composition retardatrice d'inflammation comprend environ 5 % en poids de la ferrite de métal. 19. Composition selon la revendication 16, caractérisée en ce que la ferrite de métal est une ferrite de zinc. 20. Composition selon la revendication 16, caractérisée en ce que la ferrite de métal est une ferrite de magnésium. 21. Composition selon la revendication 16, caractérisée en ce que l'agent de suspension comprend au moins un agent de suspension choisi parmi le groupe consistant en l'argile d'attapulgite, l'argile de sépiolite, l'argile de terre à foulon, l'argile de montmorillonite, l'argile de kaolin et leurs mélanges. 22. Composition selon la revendication 16, caractérisée en ce qu'elle comprend en outre au moins un additif choisi parmi le groupe consistant en un agent colorant, un tensioactif, un stabilisant, un inhibiteur de corrosion, un pigment opacifiant et un mélange quelconque de ceux-ci. 23. Composition selon la revendication 22, caractérisée en ce que ledit agent colorant comprend au moins un agent colorant choisi parmi le groupe consistant en les agents colorants fugitifs et non fugitifs. 24. Composition selon la revendication 16, caractérisée en ce que ladite composition retardatrice d'inflammation comprend environ 1,2 % en poids de la ferrite de métal. 25. Composition selon la revendication 16, caractérisée en ce que la ferrite de métal est présente dans ladite composition retardatrice d'inflammation sous forme de concentré, selon une quantité efficace pour conférer à la composition retardatrice d'inflammation une corrosivité maximum de l'aluminium de 0,127 mm par an d'après détermination selon les spécifications du Forest Service des USA. 26. Composition selon la revendication 16, caractérisée en ce qu'elle comprend en outre de l'eau. 27. Composition selon la revendication 16, caractérisée en ce que l'agent d'épaississement gommeux comprend un biopolymère ayant un diamètre particulaire médian inférieur à 100 gm. 28. Procédé de préparation d'une composition retardatrice d'inflammation diluée, adaptée à une application aérienne sur les incendies de terrain sauvage, caractérisé en ce qu'il comprend les étapes consistant à: (a) former un concentré intermédiaire comprenant: (i) au moins un polyphosphate d'ammonium; (ii) au moins une ferrite de métal (iii) au moins un agent de suspension et (b) diluer ledit concentré intermédiaire avec de l'eau pour former ladite composition retardatrice d'inflammation diluée. 29. Procédé selon la revendication 28, caractérisé en ce que ledit concentré intermédiaire comprend moins de 5 % en poids de la ferrite de métal. 30. Procédé selon la revendication 28, caractérisé en ce que ladite composition concentrée intermédiaire comprend de l'ordre de 5 % en poids de la ferrite de métal. 31. Procédé selon la revendication 28, caractérisé en ce que la ferrite de métal comprend une ferrite de zinc. 32. Procédé selon la revendication 28, caractérisé en ce que la ferrite de métal comprend de la ferrite de magnésium. 33. Procédé selon la revendication 28, caractérisé en ce que l'agent de suspension comprend au moins un agent choisi parmi un groupe consistant en l'argile d'attapulgite, l'argile de sépiolite, l'argile de terre à foulon, l'argile de montmorillonite, l'argile de kaolin et leurs mélanges. 34. Procédé selon la revendication 28, caractérisé en ce qu'il comprend en outre au moins un additif choisi parmi le groupe consistant en un agent colorant, un tensioactif, un stabilisant, un inhibiteur de corrosion, un pigment opacifiant, un agent d'épaississement gommeux, et toute combinaison de ceux-ci. 35. Procédé selon la revendication 34, caractérisé en ce que ledit agent colorant comprend au moins un agent choisi parmi le groupe consistant en les agents colorants fugitifs et non fugitifs. 36. Procédé selon la revendication 28, caractérisé en ce que ladite composition concentrée intermédiaire comprend environ 1,2 % en poids de la ferrite de métal. 37. Procédé selon la revendication 28, caractérisé en ce que la ferrite de métal est présente dans ladite composition retardatrice d'inflammation sous forme de concentré, selon une quantité efficace pour conférer à ladite composition retardatrice d'inflammation diluée, une corrosivité maximum de l'aluminium, de 0,127 mm/an d'après détermination selon les spécifications du Forest Service des USA. 38. Procédé selon la revendication 37, caractérisé en ce que ladite composition concentrée intermédiaire comprend en outre au moins un agent d'épaississement gommeux. 39. Procédé selon la revendication 38, caractérisé en ce que l'agent d'épaississement gommeux comprend un biopolymère ayant un diamètre particulaire médian inférieur à 100 Mm. 40. Procédé de préparation d'une composition retardatrice d'inflammation diluée adaptée à une application aérienne sur les incendies de terrain sauvage, caractérisé en ce qu'il comprend les étapes consistant à: (a) former une composition concentrée intermédiaire comprenant: (i) au moins un polyphosphate d'ammonium; (ii) environ 1,2 % en poids de ferrite de zinc; (iii) au moins un agent d'épaississement gommeux, cet agent d'épaississement gommeux comprenant un biopolymère ayant un diamètre particulaire médian inférieur à 100 Mm; et (iv) au moins un agent de suspension et (b) diluer ledit concentré intermédiaire avec de l'eau pour former ladite composition retardatrice d'inflammation diluée. 41. Procédé de préparation d'une composition retardatrice d'inflammation diluée, adaptée à une application aérienne sur les incendies de terrain sauvage, caractérisé en ce qu'il comprend les étapes consistant à: (a) former un concentré intermédiaire comprenant (i) au moins un polyphosphate d'ammonium; (ii) environ 1,2 % en poids de f errite de magnésium; (iii) au moins un agent d'épaississement gommeux, le ou lesdits agents d'épaississement gommeux comprenant un biopolymère ayant un diamètre particulaire médian inférieur à Mm; et (iv) au moins un agent de suspension et (b) diluer ledit concentré intermédiaire avec de l'eau pour former ladite composition retardatrice d'inflammation diluée. 42. Procédé de retardement d'incendies en terrain sauvage caractérisé en ce qu'on applique par voie aérienne sur la végétation d'un terrain sauvage, la composition de la revendication 11. 43. Procédé selon la revendication 42, caractérisé en ce que ladite composition retardatrice d'inflammation comprend en outre au moins un additif choisi parmi le groupe consistant en un agent colorant, un tensioactif, un stabilisant, un inhibiteur de corrosion, un pigment opacifiant, un agent d'épaississement gommeux, et toute association de ceux-ci. 44. Procédé selon la revendication 43, caractérisé en ce que ledit agent colorant comprend au moins un agent choisi parmi le groupe consistant en les agents colorants fugitifs et non fugitifs. 45. Procédé selon la revendication 42, caractérisé en ce que ladite composition retardatrice d'inflammation comprend moins de 5 % en poids de la ou desdites ferrites de métal. 46. Procédé selon la revendication 42, caractérisé en ce que ladite composition retardatrice d'inflammation comprend de l'ordre de 5 % en poids de la ou desdites ferrites de métal. 47. Procédé selon la revendication 42, caractérisé en ce que l'agent de suspension comprend au moins un agent choisi parmi le groupe consistant en l'argile d'attapulgite, l'argile de sépiolite, l'argile de terre à foulon, l'argile de montmorillonite, l'argile de kaolin et leurs mélanges. 48. Procédé selon la revendication 42, caractérisé en ce que ladite composition concentrée intermédiaire comprend en outre au moins un agent d'épaississement gommeux. 49. Procédé selon la revendication 48, caractérisé en ce que l'agent d'épaississement gommeux comprend un biopolymère ayant un diamètre particulaire médian inférieur à 100 gm. 50. Procédé de suppression d'incendies en terrain sauvage, caractérisé en ce qu'on applique par voie aérienne sur la végétation d'un terrain sauvage, une composition inhibitrice d'incendie comprenant la composition retardatrice d'inflammation de la revendication 14. 51. Procédé de suppression d'incendies de terrain sauvage, caractérisé en ce qu'on applique par voie aérienne sur la végétation d'un terrain sauvage, une composition inhibitrice d'incendie comprenant la composition retardatrice d'inflammation de la revendication 15.